(57)【要約】【課題】  半導体ウェーハの銅汚染およびラッピング量の低減が可能な半導体ウェーハおよびその製造方法を提供する。【解決手段】  Ｚｎメッキワイヤ１１ａが装着されたワイヤソー１０によりインゴットＩをスライスするので、得られたシリコンウェーハのＣｕ汚染を低減することができる。これにより、ラップ工程での取り代を従来のブラスメッキワイヤの場合より減少できる。また、亜鉛メッキワイヤによれば、遊離砥粒のワイヤ表面への付着量（保持力）が増加し、被切断物の切断性能が高まって、その切断効率および切断精度が高まる。その結果、シリコンウェーハの厚さムラおよびシリコンウェーハの反りが抑制され、ワイヤの断線も抑えられる。【選択図】図１
2005057054.tif 000002
【特許請求の範囲】
【請求項１】
鋼線の表面に亜鉛メッキが施されたワイヤソー用ワイヤを使用して半導体インゴットをスライスし、得られた半導体ウェーハの表裏両面を、片面２０μｍ以下のラッピング量でラッピングした半導体ウェーハ。
【請求項２】
鋼線の表面にニッケルメッキが施されたワイヤソー用ワイヤを使用して半導体インゴットをスライスし、得られた半導体ウェーハの表裏両面を、片面２０μｍ以下のラッピング量でラッピングした半導体ウェーハ。
【請求項３】
鋼線の表面に亜鉛メッキが施されたワイヤソー用ワイヤを使用して半導体インゴットを、多数枚の半導体ウェーハにスライスするスライス工程と、
得られた半導体ウェーハの表裏両面を、片面２０μｍ以下のラッピング量でラッピングするラッピング工程とを備えた半導体ウェーハの製造方法。
【請求項４】
鋼線の表面にニッケルメッキが施されたワイヤソー用ワイヤを使用して半導体インゴットを、多数枚の半導体ウェーハにスライスするスライス工程と、
得られた半導体ウェーハの表裏両面を、片面２０μｍ以下のラッピング量でラッピングするラッピング工程とを備えた半導体ウェーハの製造方法。
【発明の詳細な説明】
【技術分野】
【０００１】
この発明は半導体ウェーハおよびその製造方法、詳しくはスライス工程でワイヤ表面に亜鉛メッキまたはニッケルメッキが施されたワイヤソー用ワイヤを使用し、これによりラッピング量を片面２０μｍ以下まで低減可能な半導体ウェーハおよびその製造方法に関する。
【背景技術】
【０００２】
ワイヤソーは、ワイヤ繰出し用のボビンから導出されたインゴット切断用のワイヤを、複数本のグルーブローラにコイル状に巻き架け、これをワイヤ巻取り用のボビンに巻き取るように構成されている。
グルーブローラは、円筒形状の台金の外周面を所定厚さのライニング材（ウレタンゴム）で被覆し、このライニング材の外周面に多数条のワイヤ溝を刻設している。グルーブローラは、その軸線方向の両端部に配置された１対の軸受により回転自在に支持されている。
インゴット切断時には、ラッピングオイルに遊離砥粒を含ませたスラリー状の砥液を供給しながら、高速で往復走行中のワイヤ列に対して、単結晶シリコンインゴットを相対的に押し付ける。この砥粒の研削作用により、インゴットが多数枚のウェーハに切断される。
【０００３】
その後、特許文献１に記載されたように、シリコンウェーハに対して面取り、ラッピング、エッチング、鏡面研磨の各工程が順次施される。
このうち、ラッピング工程では、シリコンウェーハを互いに平行なラップ定盤の間に配置し、遊離砥粒と分散剤と水の混合物であるラップ液を、ラップ定盤とシリコンウェーハとの間に流し込む。そして、加圧下で回転・すり合わせることにより、ウェーハの表裏両面をラッピングする。その結果、スライス加工により発生したウェーハ毎の厚さのばらつき、および、ウェーハ面内での厚さのばらつき（以下、ウェーハの厚さのばらつき）、さらに加工ダメージ層を除去することができる。
【０００４】
ラッピング量は、ウェーハ片面で３０〜５０μｍとされる。そのため、ラッピング工程での生産性および研磨後の加工精度を考慮したとき、ラップ液に使用される遊離砥粒としては、＃１０００〜＃１５００のアルミナ砥粒となる。その結果、加工ダメージ層の厚さはウェーハ片面で６〜８μｍとなる。
続くエッチング工程では、ラッピング後のシリコンウェーハ（ラップドウェーハ）を、ＫＯＨまたはＮａＯＨなどのアルカリ性エッチング液に浸漬し、ラッピング工程で発生した加工ダメージ層を除去する。
【０００５】
【特許文献１】特開平６−３４９７９５号公報
【発明の開示】
【発明が解決しようとする課題】
【０００６】
ところで、従来のワイヤソー用ワイヤは、鋼線の表面にブラス（Ｃｕ−Ｚｎ合金）をメッキして製造されていた。したがって、このワイヤを使用してシリコンインゴットを切断すると、シリコンウェーハにＣｕ汚染を招来するおそれがあった。Ｃｕは、Ｎｉ，Ｚｎに比較してシリコンウェーハ表面に付着しやすく、さらに内部に拡散しやすい。
その結果、ラッピング工程では、スライス加工時に発生したウェーハの厚さのばらつき、および、加工ダメージ層の除去だけでなく、高濃度のＣｕで汚染されたウェーハ表裏両層を除去するため、ウェーハ片面で３０〜５０μｍというラッピング量が必要とされていた。
【０００７】
そこで、発明者は、鋭意研究の結果、ブラスメッキに替えて亜鉛メッキまたはニッケルメッキを施せば、銅汚染を完全に除去することができ、ラッピング量も低減可能になることを見出し、この発明を完成させた。
【０００８】
この発明は、半導体ウェーハの銅汚染を排除でき、ラッピング量を低減することができる半導体ウェーハおよびその製造方法を提供することを、その目的としている。
【課題を解決するための手段】
【０００９】
請求項１に記載の発明は、鋼線の表面に亜鉛メッキが施されたワイヤソー用ワイヤを使用して半導体インゴットをスライスし、得られた半導体ウェーハの表裏両面を、片面２０μｍ以下のラッピング量でラッピングした半導体ウェーハである。
請求項１の発明によれば、亜鉛メッキを施したワイヤを、ワイヤソーに装着すると、例えばシリコンインゴットをシリコンウェーハにスライスした場合、シリコンウェーハへの銅汚染が、従来のブラスメッキの場合に比べて大幅に低減される。亜鉛メッキしたワイヤは、例えばニッケルメッキしたワイヤよりも砥粒の巻き込みが強く、その切断性能が高くなる。なお、Ｚｎはアルカリ溶液中ではアンモニウム錯体が多く生成され、固体の水酸化物は金属濃度を増してもシリコンウェーハ表面への付着量が増加しない。ＺｎはＣｕに比べてその拡散レベルが低い。
その結果、ラッピング工程では、スライス時に発生したワイヤによるＣｕ汚染部分の除去をほとんど考慮しなくてもよい。よって、ラッピング工程では、ウェーハ片面で２０μｍ以下という少ない量でラッピングを完了することができる。
半導体インゴットとしては、例えばシリコン単結晶、化合物半導体単結晶などが挙げられる。
亜鉛メッキの厚さは、従来のブラスメッキと同程度である。好ましいラッピング量は、ウェーハ片面で５〜１５μｍである。２０μｍを超えるとコスト高になる。
【００１０】
請求項２に記載の発明は、鋼線の表面にニッケルメッキが施されたワイヤソー用ワイヤを使用して半導体インゴットをスライスし、得られた半導体ウェーハの表裏両面を、片面２０μｍ以下のラッピング量でラッピングした半導体ウェーハである。
請求項２の発明によれば、ニッケルメッキを施したワイヤを、ワイヤソーに装着すると、例えばシリコンインゴットをシリコンウェーハにスライスした場合、シリコンウェーハへの銅汚染が、従来のブラスメッキの場合に比べて大幅に低減される。Ｎｉはアルカリ溶液中ではアンモニウム錯体が多く生成され、固体の水酸化物は金属濃度を増してもシリコンウェーハ表面への付着量が増加しない。
その結果、ラッピング工程では、スライス時に発生したワイヤによるＣｕ汚染部分の除去をほとんど考慮しなくてもよい。よって、ラッピング工程では、ウェーハ片面で２０μｍ以下という少ない量でラッピングを完了することができる。
好ましいラッピング量は、ウェーハ片面で５〜１５μｍである。２０μｍを超えるとコスト高になる。
【００１１】
請求項３に記載の発明は、鋼線の表面に亜鉛メッキが施されたワイヤソー用ワイヤを使用して半導体インゴットを、多数枚の半導体ウェーハにスライスするスライス工程と、得られた半導体ウェーハの表裏両面を、片面２０μｍ以下のラッピング量でラッピングするラッピング工程とを備えた半導体ウェーハの製造方法である。
請求項３の発明によれば、亜鉛メッキを施したワイヤにより、例えばシリコンインゴットをシリコンウェーハにスライスした場合、シリコンウェーハへの銅汚染が、従来のブラスメッキの場合に比べて大幅に低減させることができる。亜鉛メッキしたワイヤは、例えばニッケルメッキしたワイヤよりも砥粒の巻き込みが強く、その切断性能が高くなる。なお、Ｚｎはアルカリ溶液中ではアンモニウム錯体が多く生成され、固体の水酸化物は金属濃度を増してもシリコンウェーハ表面への付着量が増加しない。
その結果、ラッピング工程では、スライス時に発生したワイヤによるＣｕ汚染部分の除去をほとんど考慮しなくてもよい。よって、ラッピング工程では、ウェーハ片面で２０μｍ以下という少ない量でラッピングを完了することができる。
ワイヤソーとしては、被切断物を動かしてワイヤ列に押圧、接触させて切断する構造のものを採用することができる。これとは反対に、ワイヤ列を動かして被切断物に押圧、接触させて切断するものでもよい。また、ワイヤ列の上部に被切断物の下面が当接するものでもよい。さらにワイヤ列の下部に被切断物上面が押し当てられる型式のものでもよい。
【００１２】
ワイヤソーに組み配置されるグルーブローラの本数は２本でもよいし、３本以上でもよい。
ワイヤソーにより切断される被切断物としては、例えばシリコン単結晶、化合物半導体単結晶などが挙げられる。
切断に使用される砥液としては、例えば平均粒径５〜５０μｍのＳｉＣなどの遊離砥粒を含むものを採用することができる。
なお、グルーブローラは、円筒形状の台金の外周面に所定厚さのライニング材（ウレタンゴム）を被覆し、このライニング材の外周面にワイヤ溝を刻設したローラなどを採用することができる。
【００１３】
ワイヤとしては、例えば炭素を０．７〜０．８ｗｔ％含有したピアノ線（鋼線）などを採用することができる。
ワイヤの直径は、被切断物がシリコン単結晶の場合で５０〜２００μｍ、化合物半導体単結晶の場合で８０〜１２０μｍである。
また、亜鉛メッキの厚さは、従来のブラスメッキの場合と同等とする。さらに、そのメッキの手法は任意である。
【００１４】
亜鉛メッキが施されたワイヤソー用ワイヤの製法は、亜鉛メッキの工程後、そのメッキした鋼線を伸線ダイスの引抜き孔に通して伸線加工する。なお、伸線加工後の鋼線材をオーステナイト化させてからパーライト組成に変態させるパテンティング処理を施すなどの後工程、メッキ前処理工程などは公知の手法を適用することができる。
ワイヤの製造装置としては、汎用タイプを採用することができる。ただし、伸線加工装置に組み込まれた伸線ダイスは、その引抜き孔の内周面に、引抜き抵抗を抑える真鍮などがメッキされていないものとする。Ｃｕ汚染の可能性を有するからである。亜鉛メッキまたはニッケルメッキを引き抜き孔の内面に施すことが好ましい。
【００１５】
パテンティングとは、あらかじめ鋼線材を炉温約９００℃でオーステナイト化させ、その後、約５５０〜６００℃まで急冷し、パーライト組成に変態させる処理である。
鋼線材の伸線工程およびパテンティング工程は１回ずつでもよいし、複数回ずつ繰り返してもよい。また、最終パテンティング後のワイヤは、その表面に亜鉛メッキを施してもよい。このメッキ後のワイヤに、湿式伸線加工を施してもよい。この湿式伸線加工とは、伸線ダイスおよび鋼線材に潤滑油を供給しながら伸線加工を行うものである。
【００１６】
ラッピング時に使用されるラッピング装置としては、半導体ウェーハを１枚ずつラッピングする枚葉式のラッピング装置が挙げられる。その他、上下のラッピ定盤によりウェーハ保持板に形成された複数のウェーハ保持孔に保持された複数枚の半導体ウェーハを同時にラッピングするバッチ式のラッピング装置でもよい。
ラップ液に含まれる遊離砥粒としては、従来より粒度が小さい＃２０００〜＃３０００のものを採用することができる。その結果、ラッピング後の加工ダメージ層の厚さはウェーハ片面で１〜３μｍとなる。よって、続くエッチング工程でのエッチング量が低減し、エッチング時間が短縮される。
【００１７】
請求項４に記載の発明は、鋼線の表面にニッケルメッキが施されたワイヤソー用ワイヤを使用して半導体インゴットを、多数枚の半導体ウェーハにスライスするスライス工程と、得られた半導体ウェーハの表裏両面を、片面２０μｍ以下のラッピング量でラッピングするラッピング工程とを備えた半導体ウェーハの製造方法である。
請求項４の発明によれば、ニッケルメッキを施したワイヤにより、例えばシリコンインゴットをシリコンウェーハにスライスした場合、シリコンウェーハへの銅汚染が、従来のブラスメッキの場合に比べて大幅に低減される。Ｎｉはアルカリ溶液中ではアンモニウム錯体が多く生成され、固体の水酸化物は金属濃度を増してもシリコンウェーハ表面への付着量が増加しない。
その結果、ラッピング工程では、スライス時に発生したワイヤによるＣｕ汚染部分の除去をほとんど考慮しなくてもよい。よって、ラッピング工程では、ウェーハ片面で２０μｍ以下という少ない量でラッピングを完了することができる。
また、ニッケルメッキの厚さは、従来のブラスメッキの場合と同等とする。さらに、そのメッキの手法は任意である。
【発明の効果】
【００１８】
この発明によれば、ワイヤソーを用いてスライスした半導体ウェーハのＣｕ汚染を低減することができる。これにより、ラップ工程での取り代を従来のブラスメッキワイヤの場合より、減少させることができる。
また、亜鉛メッキワイヤによれば、遊離砥粒のワイヤ表面への付着量（保持力）が増加し、被切断物の切断性能が高まって、その切断効率および切断精度を高めることができる。その結果、半導体ウェーハの厚さムラおよび半導体ウェーハの反りが抑制され、ワイヤの断線も抑えることができる。
【発明を実施するための最良の形態】
【００１９】
以下、この発明の実施例を図面を参照して説明する。
【実施例１】
【００２０】
図１に示すように、一実施例にあっては、スライス、面取り、ラッピング、エッチング、ＰＣＲ、研磨、洗浄の各工程を経て、表面が鏡面仕上げされたシリコンウェーハが作製される。以下、各工程を詳細に説明する。
ＣＺ法により引き上げられた単結晶シリコンインゴットは、スライス工程（Ｓ１０１）で、厚さ８６０μｍ程度の８インチのシリコンウェーハにスライスされる。スライス工程の詳細については後述する。
次に、このスライスドウェーハは、面取り工程（Ｓ１０２）で、その外周部が＃６００のメタル面取り用砥石により、所定の形状に面取りされる。その結果、シリコンウェーハの外周部は、所定の丸みを帯びた形状（例えばＭＯＳ型の面取り形状）に形成される。
【００２１】
続いて、面取り後のシリコンウェーハにラッピングが施される（Ｓ１０３）。
ラッピング装置としては、キャリアプレートにウェーハ保持孔を４個形成し、各ウェーハ保持孔内にシリコンウェーハを保持する。そして、その上方から＃１５００のアルミナ砥粒を含むラップ液をシリコンウェーハに供給し、各シリコンウェーハの表裏両面を同時にラップする。
すなわち、回転自在に設けた太陽ギヤとインターナルギヤとの間に、外ギヤを有するキャリアプレートを自転自在かつ公転自在に設け、キャリアプレートに保持されたシリコンウェーハの表裏両面（上下面）を、上定盤と下定盤とにより押圧・摺接することでラッピングする。
【００２２】
次いで、ラップ後、シリコンウェーハをエッチングする（Ｓ１０４）。具体的には、フッ酸と硝酸とを混合した混酸液（常温〜５０℃）中に、シリコンウェーハを所定時間だけ浸漬する。これにより、シリコンウェーハの面取りおよびラッピングの各工程でのダメージが除去される。エッチング量は、ウェーハ片面で５〜１０μｍと、従来法による場合の１０〜１５μｍよりも少ない。これは、上述したラッピング量が減少し、ラッピング時の加工ダメージが１〜３μｍと低減したことによる。
その後、エッチングされたシリコンウェーハの外周部をＰＣＲ加工する（Ｓ１０５）。ここでは、公知のＰＣＲ加工装置が用いられる。すなわち、円筒形状の研磨布をモータ回転させる装置が採用される。モータによりこの研磨布を回転し、研磨剤の供給下、この回転中の研磨布の外周面にシリコンウェーハの外周面を接触させる。これにより、ウェーハ外周面が鏡面仕上げされる。その際、シリコンウェーハは、保持板にその片面だけが吸着・保持されている。吸着源は、この保持板にホースなどを介して接続される負圧発生装置である。
【００２３】
次いで、ＰＣＲ加工されたシリコンウェーハの表面を片面研磨装置により鏡面研磨する（Ｓ１０６）。具体的には、研磨ヘッドに保持されたキャリアプレートの下面にシリコンウェーハをワックス貼着し、遊離砥粒を含むスラリーを供給しながら、研磨用の研磨布に押し付けて研磨する。研磨量は１０〜１５μｍである。
そして、シリコンウェーハの仕上げ洗浄を行う（Ｓ１０７）。この洗浄は、ＳＣ−１洗浄液とＳＣ−２洗浄液との２種類の洗浄液をベースとしたＲＣＡ洗浄である。
【００２４】
ここで、上述したスライス工程を詳細に説明する。
図２（ａ）において、１０はワイヤソーで、このワイヤソー１０は、ＣＺ法により引き上げられた単結晶シリコン製の８インチウェーハ用のインゴットＩを多数枚のシリコンウェーハにワイヤ切断する装置である。
ワイヤソー１０は、図において正面視して逆三角形状に配置された３本のグルーブローラ１２Ａ，１２Ｂ，１２Ｃを有している。これらのグルーブローラ１２Ａ，１２Ｂ，１２Ｃ間には、１本のワイヤ１１ａが互いに平行かつ一定ピッチで巻き掛けられている。これによって、グルーブローラ１２Ａ，１２Ｂ，１２Ｃ間にワイヤ列１１が現出される。ワイヤ列１１は、３本のグルーブローラ１２Ａ，１２Ｂ，１２Ｃ間で駆動モータにより往復走行される。上側に配置された２本のグルーブローラ１２Ａ，１２Ｂの中間が、インゴットＩを切断するワイヤ列１１のインゴット切断位置ａとなっている。
【００２５】
インゴットＩは、カーボンベッド１９ａを介して、インゴットＩを昇降する昇降台１９の下面に固定されている。インゴット切断位置ａの両側の上方には、砥液をワイヤ列１１上に連続供給する砥液供給部が、例えば一対配設されている。
これらのグルーブローラ１２Ａ，１２Ｂ，１２Ｃは円筒形状でそれらの外周面は、ウレタンゴムからなる所定厚さのライニング材１２ａ，１２ｂ，１２ｃで被覆されている。各ライニング材１２ａ，１２ｂ，１２ｃの外周面には、それぞれワイヤ溝１２ｄが刻設されている（図１（ｂ）に詳示する）。
【００２６】
ワイヤ１１ａは直径１６０μｍのピアノ線でＺｎメッキが施されている。このワイヤ１１ａは、繰出し装置１３のボビン２０から導出され、供給側のガイドローラを介して、これらのグルーブローラ１２Ａ，１２Ｂ，１２Ｃに架け渡された後、導出側のガイドローラを介して、巻取り装置１５のボビン２１に巻き取られる。ボビン２０，２１の各回転軸は、駆動モータ１６，１７の対応する出力軸にそれぞれ連結されている。
各駆動モータ１６，１７を同期して駆動すると、一対の軸受１８に軸支された各ボビン２０，２１が、その軸線を中心として図１（ａ）における時計回り方向または反時計回り方向に回転して、ワイヤ１１ａが往復走行する。
【００２７】
図１に示すように、ワイヤソー１０では、砥液を砥液供給部よりワイヤ列１１に供給しながら、駆動モータ１６により繰出し装置１３のボビン２０を回転し、ワイヤ１１ａをグルーブローラ１２Ａ，１２Ｂ，１２Ｃに供給する。これと同時に、駆動モータ１７により巻取り装置１５のボビン２１を回転し、グルーブローラ１２Ａ，１２Ｂ，１２Ｃを介してワイヤ１１ａを巻き取る。その際、一定の周期で各ボビン２０，２１の回転方向を変更し、ワイヤ１１ａを往復走行させる。
このワイヤ列１１の往復走行中、上方からインゴットＩをワイヤ列１１へ押し付ける。これにより、インゴットＩが多数枚のウェーハに切断される。ワイヤ列１１の往復走行時に、砥液中の遊離砥粒がワイヤ列１１のワイヤ１１ａにより切断溝の底部に擦りつけられ、その底部が研削作用によって徐々に削り取られ、最終的に多数枚のシリコンウェーハに切断される。
【００２８】
ここで、図３のフローシートに基づき、この実施例に係るＺｎメッキが施されたワイヤ１１ａの製造方法を説明する。
まず、熱間圧延後に調整冷却された直径５〜６ｍｍの鋼線材を用意し（Ｓ２０１）、これを冷間引抜き装置によって直径３〜４ｍｍまで１次伸線加工する（Ｓ２０２）。
図４において、冷間引抜き装置３０は鋼線材の引抜き側に伸線ダイス３１が固定されている。伸線ダイス３１には、鋼線材の入口から出口に向かって徐々に断面積が小さくなった引抜き孔３１ａが形成されている。伸線ダイス３１の先方（下流）には、鋼線材の先部を挟持して引抜き孔３１ａから鋼線材を引き抜く、上下１対の引抜きローラ３２，３２が配設されている。この鋼線材の先部を挟持した状態で両引抜きローラ３２，３２を回転することで、鋼線材を引抜き孔３１ａから引き抜くことができる。
【００２９】
次に、１次伸線加工後の鋼線材に、パテンティング処理を施す（Ｓ２０３）。具体的には、あらかじめ鋼線材を炉温約９００℃でオーステナイト化させ、その後、約５５０〜６００℃まで急冷し、パーライト組成に変態させる。続いて、このパテンティングされた鋼線材を、冷間引抜き装置３０により２次伸線加工し、直径１〜２ｍｍの鋼線材を得る（Ｓ２０４）。
その後、２次伸線加工された鋼線材に対して、最終パテンティング処理を施す（Ｓ２０５）。それから、この最終パテンティングされた鋼線材の表面にＺｎメッキを施す（Ｓ２０６）。次に、このＺｎメッキ後の鋼線材に、最終湿式伸線加工を行う（Ｓ２０７）。具体的には、潤滑油を伸線ダイスおよび鋼線材などにスプレーしながら伸線加工する。
【００３０】
以下、この実施例に係るＺｎメッキワイヤ（またはＮｉメッキワイヤ）を使用した場合のＣｕ汚染の度合いを、従来例であるブラスメッキワイヤの場合と比較して表１に示す。
なお、測定は、以下の方法で行った。
すなわち、フッ酸／硝酸によるエッチング回収を用い、ウェーハの表面０〜５μｍを原子吸光分光光度計にて分析した。
【００３１】
【表１】
2005057054.tif 000003
【００３２】
このように、Ｚｎメッキワイヤ（またはＮｉメッキワイヤ）を使用して単結晶シリコンインゴットをスライスすると、シリコンウェーハへの銅汚染が、従来のブラスメッキの場合に比べて大幅に低減する。特に、亜鉛メッキが施されたワイヤの場合には、ニッケルメッキが施されたワイヤの場合よりも砥粒の巻き込みが強く、その切断性能が高まる。なお、ＺｎとＮｉとはアルカリ溶液中ではアンモニウム錯体が多く生成され、固体の水酸化物は金属濃度を増してもシリコンウェーハ表面への付着量が増加しない。そのため、ＺｎはＣｕに比べてその拡散レベルが低い。
その結果、その後のラッピング工程では、スライス時に発生したワイヤによるＣｕ汚染部分の除去をほとんど考慮する必要がない。よって、ラッピング工程では、ウェーハ片面で２０μｍ以下という少ない量でラッピングを完了することが可能になる。
【図面の簡単な説明】
【００３３】
【図１】この発明の一実施例に係る半導体ウェーハの製造方法を示すフローシートである。
【図２】この発明の一実施例に係るワイヤソーの斜視図である。
【図３】この発明の一実施例に係るワイヤ製造方法を示すフローシートである。
【図４】この発明の一実施例に係るワイヤ製造方法における鋼線材の伸線工程を説明するための引き抜きダイスの要部を拡大して示す断面図である。
【符号の説明】
【００３４】
１０  ワイヤソー、
１１ａ  ワイヤ、
Ｉ  インゴット。
【図１】
2005057054.tif 000004
【図２】
2005057054.tif 000005
【図３】
2005057054.tif 000006
【図４】
2005057054.tif 000007